(57)【要約】  本発明は、ポリマーブレンド、そのようなポリマーブレンドから形成された１つ以上の層を含むフィルム、およびパッケージに関する。１つの態様では、ポリマーブレンドは、ポリエチレンと、ブレンドの総重量に基づいてブレンドの０．５〜５重量パーセントを構成するナノセルロースと、ブレンドの総重量に基づいてブレンドの０．５〜５重量パーセントを構成する無水マレイン酸グラフト化ポリエチレンとを含む。【選択図】なし【特許請求の範囲】
【請求項１】
ポリマーブレンドであって、
ポリエチレンと、
前記ブレンドの総重量に基づいて前記ブレンドの０．５〜５重量パーセントを構成するナノセルロースと、
前記ブレンドの総重量に基づいて前記ブレンドの０．５〜５重量パーセントを構成する無水マレイン酸グラフト化ポリエチレンと、を含む、ポリマーブレンド。
【請求項２】
前記ナノセルロースが、ナノ結晶セルロースを含む、請求項１に記載のポリマーブレンド。
【請求項３】
前記ナノセルロースが、リグニンで少なくとも部分的に被覆される、請求項１または請求項２に記載のポリマーブレンド。
【請求項４】
前記ポリマーブレンドが、前記ブレンドの総重量に基づいて０．５〜２．５重量パーセントのナノセルロースを含む、請求項１〜３のいずれかに記載のポリマーブレンド。
【請求項５】
前記ポリマーブレンドが、前記ブレンドの総重量に基づいて０．５〜２．５重量パーセントの無水マレイン酸グラフト化ポリエチレンを含む、請求項１〜４のいずれかに記載のポリマーブレンド。
【請求項６】
前記ブレンド中のナノセルロースの重量百分率対前記ブレンド中の無水マレイン酸グラフト化ポリエチレンの重量百分率の比率が、０．８：１〜１．２：１である、請求項１〜５のいずれかに記載のポリマーブレンド。
【請求項７】
前記ポリマーブレンドから形成されたフィルムは、ＡＳＴＭ  Ｆ−１２４９に従って測定される場合、ナノセルロースが存在しないという点でのみ前記ポリマーブレンドと異なるポリマーブレンドから形成されたフィルムの水蒸気透過率より、少なくとも１０％低い水蒸気透過率を呈する、請求項１〜６のいずれかに記載のポリマーブレンド。
【請求項８】
前記ポリマーブレンドから形成されたフィルムは、ＡＳＴＭ  Ｄ−１７０８に従って測定される場合、ナノセルロースが存在しないという点でのみ前記ポリマーブレンドと異なるポリマーブレンドから形成されたフィルムのヤング弾性率より、少なくとも１０％高いヤング弾性率を呈する、請求項１〜７のいずれかに記載のポリマーブレンド。
【請求項９】
前記ブレンドが、ナノセルロースが存在しないという点でのみ前記ポリマーブレンドと異なるポリマーブレンドの溶融強度より、少なくとも１５％高い溶融強度を呈する、請求項１〜８のいずれかに記載のポリマーブレンド。
【請求項１０】
請求項１〜９のいずれかに記載のポリマーブレンドを含む単層フィルム。
【請求項１１】
少なくとも１つの層が、請求項１〜８のいずれかに記載のポリマーブレンドを含む、多層フィルム。
【請求項１２】
請求項１０に記載の多層フィルムを含むパッケージ。
【発明の詳細な説明】
【技術分野】
【０００１】
本発明は、ポリマーブレンド、そのようなポリマーブレンドから形成された１つ以上の層を含むフィルム、およびパッケージに関する。
【背景技術】
【０００２】
ポリエチレンは、長年にわたりいくつかの材料および包装用途に使用されている。ポリエチレンを組み込んだポリマーブレンドは、例えば、フィルムおよびそのようなフィルムから形成されたパッケージに使用され得る。ポリマー製造業者は、ポリエチレンと、そのような用途に使用されるポリエチレンを組み込んだブレンドを差別化する方法を探し続け、フィルム加工業者および他の製造業者は、改良されたフィルムおよび関連製品を引き続き探し求めている。例えば、防湿バリア性、剛性、耐熱性、レオロジー的挙動などのポリエチレン特性を改変または増強するために、添加剤がポリマーブレンドに組み込まれている。しかしながら、所望の特性を有するポリエチレンを組み込んだ新しいポリマーブレンドおよび所望の特性を有する新しいフィルムが依然として必要とされている。
【発明の概要】
【０００３】
本発明は、いくつかの態様において、１つ以上の改善された特性を提供するポリエチレンを含むポリマーブレンドを提供する。本明細書でより詳細に述べるように、そのようなポリマーブレンドは、ナノセルロースを組み込み、それは、ナノセルロースを有しないポリマーブレンドと比較して改善された特性をもたらす。例えば、いくつかの態様では、本発明のポリマーブレンドは、ナノセルロースを有しないポリマーブレンドと比較して改善された溶融強度を有し得る。さらに、いくつかの態様では、本発明は、例えばバリア特性（例えば、防湿バリア）および機械的特性（例えば、引張特性）などの改善された特性を呈し得るそのようなポリマーブレンドから形成されたフィルムを提供する。例えば、いくつかの態様では、ポリマーブレンド中にナノセルロースおよび無水マレイン酸グラフト化ポリエチレンを含めることにより、改善されたバリア特性および改善された機械的特性を有するフィルムが得られる。
【０００４】
一態様では、本発明は、ポリエチレンと、ブレンドの総重量に基づいてブレンドの０．５〜５重量パーセントを構成するナノセルロースと、ブレンドの総重量に基づいてブレンドの０．５〜５重量パーセントを構成する無水マレイン酸グラフト化ポリエチレンとを含むポリマーブレンドを提供する。
【０００５】
別の態様において、本発明は、本明細書に開示される本発明のポリマーブレンドのいずれか１つを含む単層フィルムを提供する。別の態様では、本発明は、少なくとも１つの層が本明細書に開示される本発明のポリマーブレンドのいずれか１つを含む多層フィルムを提供する。別の態様では、本発明は、本明細書に開示される本発明のフィルムのいずれかから形成されたパッケージに関する。      
【０００６】
これらおよび他の実施形態は、発明を実施するための形態でより詳細に説明される。
【図面の簡単な説明】
【０００７】
【図１】実施例に関連して測定された溶融強度データを示すグラフである。
【発明を実施するための形態】
【０００８】
そうでないと述べられるか、文脈から暗に示されるか、または当技術分野で慣習的でない限り、すべての部およびパーセントは、重量に基づき、すべての温度は、℃であり、すべての試験方法は本開示の出願日の時点で最新のものである。
【０００９】
本明細書で使用される場合、「組成物」という用語は、組成物を含む材料の混合物、ならびに組成物の材料から形成された反応生成物および分解生成物を指す。
【００１０】
「ポリマー」は、同じタイプかまたは異なるタイプにかかわらず、モノマーを重合させることによって調製されたポリマー化合物を意味する。したがって、ポリマーという一般的な用語は、ホモポリマーという用語（微量の不純物がポリマー構造に組み込まれ得るという理解の下に、１種類のみのモノマーから調製されたポリマーを指すために用いられる）、および本明細書において以下に定義されるインターポリマーという用語を包含する。微量の不純物（例えば、触媒残渣）が、ポリマー中および／またはポリマー内に組み込まれていることがある。ポリマーは、単一ポリマー、ポリマーブレンド、またはポリマー混合物であってもよい。
【００１１】
本明細書で使用される場合、「インターポリマー」という用語は、少なくとも２つの異なる種類のモノマーの重合によって調製されたポリマーを指す。したがって、インターポリマーという一般的な用語は、コポリマー（２つの異なるタイプのモノマーから調製されたポリマーを指すために使用される）、および３つ以上の異なるタイプのモノマーから調製されたポリマーを含む。
【００１２】
本明細書で使用される場合、「オレフィン系ポリマー」または「ポリオレフィン」という用語は、過半量のオレフィンモノマー、例えば、エチレンまたはプロピレン（ポリマーの重量に基づいて）を重合された形態で含むポリマーを指し、任意に１つ以上のコモノマーを含んでもよい。
【００１３】
本明細書で使用される場合、「エチレン／α−オレフィンインターポリマー」という用語は、重合形態において、過半量のエチレンモノマー（インターポリマーの重量に基づいて）、およびα−オレフィンを含むインターポリマーを指す。
【００１４】
本明細書で使用される場合、「エチレン／α−オレフィンコポリマー」という用語は、重合形態において、２つのみのモノマータイプとして、過半量のエチレンモノマー（コポリマーの重量に基づいて）、およびα−オレフィンを含むコポリマーを指す。
【００１５】
「付着接触している」という用語および同様の用語は、１つの層が両層の中間層（すなわち、接触している表面）に損傷を与えずに他の層から取り外すことができないように、１つの層の１つの表面および別の層の１つの表面が互いに触れ、結合接触していることを意味する。
【００１６】
「〜を含む（ｃｏｍｐｒｉｓｉｎｇ）」、「〜を含む（ｉｎｃｌｕｄｉｎｇ）」、「〜を有する（ｈａｖｉｎｇ）」という用語、およびそれらの派生語は、それらが具体的に開示されているか否かにかかわらず、任意の追加の成分、ステップ、または手順の存在を除外することを意図するものではない。いかなる疑いも避けるために、「含む（ｃｏｍｐｒｉｓｉｎｇ）」という用語の使用を介して請求されるすべての組成物は、そうでないと述べられない限り、ポリマー性か、または別のものであるかにかかわらず、いかなる追加の添加剤、アジュバント、または組成物をも含んでよい。対照的に、「本質的に〜からなる」という用語は、操作性に必須ではないものを除いて任意の後続する記載の範囲から、いかなる他の構成要素、ステップ、または手順をも除外する。「〜からなる」という用語は、具体的に描写または列挙されていないいかなる構成要素、ステップ、または手順をも除外する。
【００１７】
「ポリエチレン」または「エチレン系ポリマー」は、エチレンモノマーに由来する単位を５０重量％より多く含むポリマーを意味するものとする。これは、ポリエチレンホモポリマーまたはコポリマー（２つ以上のコモノマーに由来する単位を意味する）を含む。当技術分野で知られているポリエチレンの一般的な形態としては、低密度ポリエチレン（ＬＤＰＥ）、線状低密度ポリエチレン（ＬＬＤＰＥ）、超低密度ポリエチレン（ＵＬＤＰＥ）、非常に低い密度のポリエチレン（ＶＬＤＰＥ）、線状および実質的に線状の低密度樹脂（ｍ−ＬＬＤＰＥ）の両方を含む単一部位触媒線状低密度ポリエチレン、中密度ポリエチレン（ＭＤＰＥ）、および高密度ポリエチレン（ＨＤＰＥ）が挙げられる。これらのポリエチレン材料は、当技術分野において一般的に知られているが、以下の説明は、これらの異なるポリエチレン樹脂のいくつかの違いを理解するのに役立つ場合がある。
【００１８】
「ＬＤＰＥ」という用語はまた、「高圧エチレンポリマー」または「高分岐ポリエチレン」とも称される場合があり、ポリマーが、遊離基開始剤、例えば、過酸化物（例えば、参照により本明細書に組み込まれるＵＳ４，５９９，３９２を参照されたい）を使用して１４，５００ｐｓｉ（１００Ｍｐａ）を超える圧力でオートクレーブまたは管状反応器中で部分的または完全にホモ重合または共重合されることを意味するように定義される。ＬＤＰＥ樹脂は、典型的には０．９１６〜０．９３５ｇ／ｃｍ３の範囲の密度を有する。
【００１９】
「ＬＬＤＰＥ」という用語は、伝統的なチーグラー・ナッタ触媒系、ならびにビス−メタロセン触媒（時折「ｍ−ＬＬＤＰＥ」と称される）および束縛構造触媒を含むが、これらに限定されない単一部位触媒を用いて作製された両樹脂を含み、線状、実質的に線状、または不均一なポリエチレンコポリマーまたはホモポリマーを含む。ＬＬＤＰＥは、ＬＤＰＥよりも少ない長鎖分岐を含有し、米国特許第５，２７２，２３６号、同第５，２７８，２７２号、同第５，５８２，９２３号、および同第５，７３３，１５５号にさらに定義されている、実質的に線状のエチレンポリマー、米国特許第３，６４５，９９２号に記載されるものなどの均質に分岐した線状エチレンポリマー組成物、米国特許第４，０７６，６９８号に開示されるプロセスに従って調製されるものなどの不均一に分岐したエチレンポリマー、ならびに／またはそれらのブレンド（例えば、ＵＳ３，９１４，３４２、またはＵＳ５，８５４，０４５に開示されているもの）を含む。ＬＬＤＰＥは、当技術分野で知られている任意の種類の反応器または反応器構成を使用して、気相、液相、もしくはスラリー重合、またはそれらの任意の組み合わせを介して作製され得る。
【００２０】
「ＭＤＰＥ」という用語は、０．９２６〜０．９３５ｇ／ｃｍ３の密度を有するポリエチレンを指す。「ＭＤＰＥ」は、典型的には、クロムもしくはチーグラー・ナッタ触媒を用いて、またはビスメタロセン触媒および拘束幾何触媒を含むが、これらに限定されない単一部位触媒を用いて作製され、典型的には、２．５より大きい分子量分布（「ＭＷＤ」）を有する。
【００２１】
「ＨＤＰＥ」という用語は、一般に、チーグラー・ナッタ触媒、クロム触媒、またはビスメタロセン触媒および拘束幾何触媒を含むが、これらに限定されない単一部位触媒で調製される、約０．９３５ｇ／ｃｍ３より大きい密度を有するポリエチレンを指す。
【００２２】
「ＵＬＤＰＥ」という用語は、一般に、チーグラー・ナッタ触媒、クロム触媒、またはビスメタロセン触媒および拘束幾何触媒を含むが、これらに限定されない単一部位触媒で調製される、０．８８０〜０．９１２ｇ／ｃｍ３の密度を有するポリエチレンを指す。
【００２３】
「ブレンド」、「ポリマーブレンド」などの用語は、２つ以上のポリマーの組成物を意味する。そのようなブレンドは、混和性であっても、そうでなくてもよい。そのようなブレンドは、相分離していても、していなくてもよい。そのようなブレンドは、透過電子分光法、光散乱、Ｘ線散乱、および当技術分野で知られている任意の他の方法から決定される、１つ以上のドメイン構成を含んでも、そうでなくてもよい。ブレンドは、積層ではないが、積層の１つ以上の層がブレンドを含んでもよい。
【００２４】
「多層構造」という用語は、異なる組成を有する２つ以上の層を含む任意の構造を指し、多層フィルム、多層シート、積層フィルム、多層剛性容器、多層パイプ、および多層被覆基材を含むが、これらに限定されない。
【００２５】
本明細書中で他に示されない限り、以下の分析方法は、本発明の記載態様において使用される。
【００２６】
「密度」は、ＡＳＴＭ  Ｄ７９２に従って決定される。
【００２７】
「溶融指数」：溶融指数Ｉ２（またはＩ２）およびＩ１０（またはＩ１０）は、それぞれ、ＡＳＴＭ  Ｄ−１２３８に従って１９０℃ならびに２．１６ｋｇおよび１０ｋｇの荷重で測定される。それらの値は、ｇ／１０分で報告される。
【００２８】
「ヤング弾性率」は、ＡＳＴＭ  Ｄ−１７０８に従って決定される。
【００２９】
「透明度」は、ＡＳＴＭ  Ｄ１７４６に従って決定される。
【００３０】
「ヘイズ」は、ＡＳＴＭ  Ｄ１００３に従って決定される。
【００３１】
「水蒸気透過率」または「ＷＶＴＲ」は、ＡＳＴＭ  Ｆ−１２４９に従って、Ｍｏｃｏｎ  Ｐｅｒｍａｔｒａｎ  ＷＶＴＲ試験システムを用いて、９０％の相対湿度および３７．８℃の温度で決定される。
【００３２】
「酸素透過率」または「ＯＴＲ」は、ＡＳＴＭ  Ｄ３９８５に従って、Ｍｏｃｏｎ  Ｏｘｔｒａｎ  ＯＴＲ試験システムを用いて１００％の酸素含有率、９０％の相対湿度、および２３℃の温度で決定される。
【００３３】
「二酸化炭素透過率」または「ＣＯ２ＴＲ」は、ＡＳＴＭ  Ｄ３９８５に従って、Ｍｏｃｏｎ  Ｏｘｔｒａｎ  ＯＴＲ試験システムを用いて１００％の酸素含有率、９０％の相対湿度、および２３℃の温度で決定される。
【００３４】
「溶融強度」は、以下の手順に従って測定される。溶融強度測定は、Ｇｏｔｔｆｅｒｔ  Ｒｈｅｏｔｅｓｔｅｒ  ２０００キャピラリーレオメーターに取り付けられたＧｏｔｔｆｅｒｔ  Ｒｈｅｏｔｅｎｓ  ７１．９７（Ｇｏｔｔｆｅｒｔ  Ｉｎｃ．，Ｒｏｃｋ  Ｈｉｌｌ，ＳＣ）で実施される。ポリマー溶融物は、平坦な入口角（１８０度）、２．０ｍｍのキャピラリー直径、および１５のアスペクト比（キャピラリー長さ／キャピラリー直径）を有するキャピラリーダイを通して押し出される。試料を１９０℃で１０分間平衡化した後、ピストンを０．２６５ｍｍ／秒の一定のピストン速度で稼働させる。標準試験温度は、１９０℃である。試料は、２．４ｍｍ／秒２の加速度で、ダイの１００ｍｍ下に位置する一連の加速ニップに対して一軸的に延伸させる。引張力は、ニップロールの巻取速度の関数として記録される。溶融強度は、ストランドが破断する前のプラトー力（ｃＮ）として報告される。溶融強度測定には以下の条件が使用される：プランジャー速度＝０．２６５ｍｍ／秒、車輪加速度＝２．４ｍｍ／秒２、キャピラリー直径＝２．０ｍｍ、キャピラリー長さ＝３０ｍｍ、およびバレル直径＝１２ｍｍ。
【００３５】
さらなる特性および試験方法は、本明細書においてさらに記載される。
【００３６】
一態様では、本発明は、ポリエチレンと、ブレンドの総重量に基づいてブレンドの０．５〜５重量パーセントを構成するナノセルロースと、ブレンドの総重量に基づいてブレンドの０．５〜５重量パーセントを構成する無水マレイン酸グラフト化ポリエチレンとを含むポリマーブレンドを提供する。
【００３７】
いくつかの実施形態では、ナノセルロースは、リグニンで少なくとも部分的に被覆される。
【００３８】
いくつかの実施形態では、ポリマーブレンドは、ブレンドの総重量に基づいて０．５〜２．５重量パーセントのナノセルロースを含む。本発明のポリマーブレンドは、いくつかの実施形態において、ブレンドの総重量に基づいて０．５〜２．５重量パーセントの無水マレイン酸グラフト化ポリエチレンを含む。本発明のいくつかの実施形態では、ブレンド中のナノセルロースの重量百分率対ブレンド中の無水マレイン酸グラフト化ポリエチレンの重量百分率の比率は、０．８：１〜１．２：１である。
【００３９】
本発明のポリマーブレンドから形成されたフィルムは、１つ以上の望ましい特性を呈し得る。いくつかの実施形態では、本発明のポリマーブレンドから形成されたフィルムは、ＡＳＴＭ  Ｆ−１２４９に従って測定される場合、ナノセルロースが存在しないという点でのみ該ポリマーブレンドと異なるポリマーブレンドから形成されたフィルムの水蒸気透過率より、少なくとも１０％低い水蒸気透過率を呈する。ポリマーブレンドから形成されたフィルムは、いくつかの実施形態では、ＡＳＴＭ  Ｄ−１７０８に従って測定される場合、ナノセルロースが存在しないという点でのみ該ポリマーブレンドと異なるポリマーブレンドから形成されたフィルムのヤング弾性率より、少なくとも１０％高いヤング弾性率を呈する。いくつかの実施形態では、本発明のポリマーブレンドは、ナノセルロースが存在しないという点でのみ本発明のポリマーブレンドと異なるポリマーブレンドの溶融強度より、少なくとも１５％高い溶融強度を呈する。
【００４０】
いくつかの実施形態では、ポリマーブレンドは、酸化剤、着色剤、スリップ剤、ブロッキング防止剤、加工助剤、またはそれらの組み合わせのうちの少なくとも１つをさらに含む。
【００４１】
ポリマーブレンドは、本明細書に記載される２つ以上の実施形態の組み合わせを含み得る。
【００４２】
本発明の実施形態はまた、本発明のポリマーブレンドから形成された単層フィルムに関する。本発明の単層フィルムは、本明細書に記載される２つ以上の実施形態の組み合わせを含み得る。
【００４３】
本発明の実施形態はまた、本発明のポリマーブレンドから形成された層を含む多層フィルムに関する。本発明の多層フィルムは、本明細書に記載される２つ以上の実施形態の組み合わせを含み得る。
【００４４】
本発明の実施形態はまた、本明細書に開示される単層フィルムまたは多層フィルムのいずれかを含む物品に関する。いくつかの実施形態では、物品は、食品パッケージなどのパッケージである。
【００４５】
本発明のポリマーブレンドは、ナノセルロースを含む。ナノセルロースは、一般に、ナノ構造セルロースを指し、ナノ結晶セルロース（ＮＣＣ）、セルロースナノ繊維（ＣＮＦ）、およびミクロフィブリル化セルロース（ＭＦＣ）が含まれると理解される。本発明の実施形態では、様々な種類のナノセルロースが使用され得る。いくつかの実施形態では、ナノセルロースは、ナノ結晶セルロースを含む。いくつかの実施形態では、ナノセルロースは、セルロースナノ繊維を含む。いくつかの実施形態では、ナノセルロースは、疎水性である。ナノセルロースは、一般に親水性であるが、いくつかの実施形態では、ナノセルロースは、化学的処理などの技術を用いてそれをより疎水性にするように改質され得る。例えば、いくつかの実施形態では、ナノセルロースは、それをより疎水性にするためにリグニンで少なくとも部分的に被覆され得る。本発明の実施形態で使用され得るナノセルロースの例としては、Ａｍｅｒｉｃａｎ  Ｐｒｏｃｅｓｓ，Ｉｎｃ．から市販されているＢｉｏＰｌｕｓ−Ｌナノ結晶セルロース、ならびにＦｉｂｅｒＬｅａｎ  Ｔｅｃｈｎｏｌｏｇｉｅｓから市販されているミクロフィブリル化セルロース、Ｂｏｒｒｅｇａａｒｄから市販されているミクロフィブリル化セルロース、ならびにＣｅｌｌｕｌｏｓｅ  Ｌａｂから市販されているナノ結晶セルロースおよびミクロフィブリル化セルロースが挙げられる。
【００４６】
ナノセルロースがナノ結晶セルロースを含む、本発明のいくつかの実施形態では、ナノ結晶セルロースの平均粒径は、幅４〜５ナノメートルおよび長さ５０〜５００ナノメートルである。
【００４７】
いくつかの実施形態では、ナノセルロースは、リグニンで少なくとも部分的に被覆される。そのような実施形態では、ナノセルロースは、３〜６％のリグニン含量を有し得る。
【００４８】
本発明のポリマーブレンドに使用され得るナノセルロースの量は、例えば、ポリマーブレンドの所望の特性、ポリマーブレンドから作製される任意のフィルムの所望の特性、そのようなフィルムもしくはポリマーブレンドから作製される物品の所望の特性、ポリエチレン中に分散するナノセルロースの能力、および／または他の要因を含むいくつかの要因に左右される。いくつかの実施形態では、ポリマーブレンドは、ブレンドの総重量に基づいて０．５〜５重量パーセントのナノセルロースを含む。ポリマーブレンドは、いくつかの実施形態において、ブレンドの総重量に基づいて０．５〜２．５重量パーセントのナノセルロースを含む。
【００４９】
ナノセルロースに加えて、本発明のポリマーブレンドは、ポリエチレンをさらに含む。例えば、ポリマーブレンドの所望の特性、ポリマーブレンドから作製されるフィルムの所望の特性、そのようなフィルムから作製される物品の所望の特性、ポリエチレン中に分散するナノセルロースの能力、および／または他の要因を含むいくつかの要因に応じて、多種多様のポリエチレンが使用され得る。いくつかの実施形態では、ポリエチレンのブレンドが使用され得る。
【００５０】
いくつかの実施形態では、ポリエチレンは、０．８７０ｇ／ｃｍ３以上の密度を有する。０．８７０ｇ／ｃｍ３以上のすべての個々の値および部分範囲が本明細書に含まれ、開示され、例えば、ポリエチレンの密度は、０．８７０ｇ／ｃｍ３、またはその代わりに０．９００ｇ／ｃｍ３以上、またはその代わりに０．９１０ｇ／ｃｍ３以上、またはその代わりに０．９１５ｇ／ｃｍ３以上、またはその代わりに０．９２０ｇ／ｃｍ３以上であり得る。ポリエチレンは、０．９７０ｇ／ｃｍ３以下の密度を有する。０．９７０ｇ／ｃｍ３以下のすべての個々の値および部分範囲が本明細書に含まれ、開示される。例えば、ポリエチレンの密度は、０．９７０ｇ／ｃｍ３以下、またはその代わりに０．９６０ｇ／ｃｍ３以下、またはその代わりに０．９５５ｇ／ｃｍ３以下、またはその代わりに０．９５０ｇ／ｃｍ３以下であり得る。
【００５１】
いくつかの実施形態では、ポリエチレンは、２０ｇ／１０分以下のメルトインデックス（Ｉ２）を有する。最大２０ｇ／１０分のすべての個々の値および部分範囲が本明細書に含まれ、本明細書に開示される。例えば、ポリエチレンは、０．２、０．２５、０．５、０．７５、１、２、４、５、１０、または１５ｇ／１０分の下限から１、２、４、５、１０、または１５ｇ／１０分の上限までのメルトインデックスを有し得る。いくつかの実施形態では、ポリエチレンは、最大１５ｇ／１０分のメルトインデックス（Ｉ２）を有する。いくつかの実施形態では、ポリエチレンは、最大１０ｇ／１０分のメルトインデックス（Ｉ２）を有する。いくつかの実施形態では、ポリエチレンは、５ｇ／１０分未満のメルトインデックス（Ｉ２）を有する。
【００５２】
本発明のいくつかの実施形態に使用するために特に適切なポリエチレンとしては、線状低密度ポリエチレン（ＬＬＤＰＥ）、低密度ポリエチレン（ＬＤＰＥ）、高密度ポリエチレン（ＨＤＰＥ）、強化ポリエチレン（ＥＰＥ）、およびこれらの組み合わせが挙げられる。
【００５３】
様々な市販のポリエチレンが、本発明のポリマーブレンドで使用されることが企図される。本発明の実施形態で使用され得る市販のＬＤＰＥの例には、ＤＯＷ  ＬＤＰＥ（商標）およびＡＧＩＬＩＴＹ（商標）の名称でＴｈｅ  Ｄｏｗ  Ｃｈｅｍｉｃａｌ  Ｃｏｍｐａｎｙから入手可能なものが含まれる。本発明の実施形態で使用され得る市販のＬＬＤＰＥの例には、Ｔｈｅ  Ｄｏｗ  Ｃｈｅｍｉｃａｌ  Ｃｏｍｐａｎｙから市販されているＤＯＷＬＥＸ（商標）直鎖低密度ポリエチレン、例えば、ＤＯＷＬＥＸ（商標）２０３８．６８Ｇが含まれる。本発明の実施形態で使用され得る市販のＨＤＰＥの例には、ＤＯＷ（商標）ＨＤＰＥ樹脂およびＤＯＷＬＥＸ（商標）の名称でＴｈｅ  Ｄｏｗ  Ｃｈｅｍｉｃａｌ  Ｃｏｍｐａｎｙから入手可能なものが含まれる。ＨＤＰＥ樹脂に加えて、ポリマーブレンドに使用されるポリオレフィンは、強化ポリエチレンも含み得る。本発明の実施形態で使用され得る市販の強化ポリエチレン樹脂の例には、Ｔｈｅ  Ｄｏｗ  Ｃｈｅｍｉｃａｌ  Ｃｏｍｐａｎｙから市販されているＥＬＩＴＥ（商標）、ＥＬＩＴＥ（商標）ＡＴ、およびＡＦＦＩＮＩＴＹ（商標）強化ポリエチレン、例えば、ＥＬＩＴＥ（商標）５４００Ｇが含まれる。本発明のいくつかの実施形態で使用され得る他のポリエチレン樹脂の例は、Ｔｈｅ  Ｄｏｗ  Ｃｈｅｍｉｃａｌ  Ｃｏｍｐａｎｙから入手可能なＩＮＮＡＴＥ（商標）ポリエチレン樹脂である。当業者は、本明細書の教示に基づいてポリマーブレンドに使用するための他の好適な市販のポリエチレンを選択することができる。
【００５４】
ポリマーブレンドは、いくつかの実施形態において、ブレンドの重量に基づいて最大９９重量パーセントのポリエチレンを含む。いくつかの実施形態では、ポリマーブレンドは、いくつかの実施形態では、ブレンドの重量に基づいて５０重量パーセント以上のポリエチレンを含む。いくつかの実施形態では、ポリマーブレンドは、ブレンドの重量に基づいて６０重量パーセント以上のポリエチレンを含む。いくつかの実施形態では、ポリマーブレンドは、ブレンドの重量に基づいて５０〜９９重量％のポリエチレンを含み得る。０〜９９重量％のすべての個々の値および部分範囲が本明細書に含まれ、開示され、例えば、ポリマーブレンド中のポリエチレンの量は、５０、５５、６０、６５、７０、７５、８０、または８５重量％の下限から５５、６０、６５、７０、７５、８０、８５、９０、９５、９６、９７、９８、または９９重量％の上限までであり得る。例えば、ポリマーブレンド中のポリエチレンの量は、６０〜９９重量％、またはその代わりに７０〜９９重量％、またはその代わりに８０〜９９重量％、またはその代わりに８５〜９９重量％、またはその代わりに９０〜９９重量％であり得る。
【００５５】
本発明のポリマーブレンドは、無水マレイン酸グラフト化ポリエチレン（ＭＡＨ−ｇ−ＰＥ）をさらに含む。ＭＡＨ−ｇ−ＰＥは、ポリエチレンマトリックス内のナノセルロースの親和性をさらに高めると考えられている。グラフト化ポリエチレンは、例えば、超低密度ポリエチレン（ＵＬＤＰＥ）、低密度ポリエチレン（ＬＤＰＥ）、線状低密度ポリエチレン（ＬＬＤＰＥ）、中密度ポリエチレン（ＭＤＰＥ）、高密度ポリエチレン（ＨＤＰＥ）、高溶融強度高密度ポリエチレン（ＨＭＳ−ＨＤＰＥ）、超高密度ポリエチレン（ＵＨＤＰＥ）、およびこれらの組み合わせを含む、任意の数のポリエチレンであってもよい。いくつかの実施形態では、グラフト化ポリエチレンは、直鎖状低密度ポリエチレン、低密度ポリエチレン、または高密度ポリエチレンを含む。ポリエチレン鎖にグラフト化された無水マレイン酸成分の量は、滴定分析、ＦＴＩＲ分析、または任意の他の適切な方法によって決定したとき、０．０５重量パーセント超〜３重量パーセント（オレフィンインターポリマーの重量に基づいて）である。より好ましくは、この量は、オレフィンインターポリマーの重量に基づいて０．６〜２．７重量パーセントである。いくつかの実施形態では、無水マレイン酸グラフト化成分の量は、オレフィンインターポリマーの重量に基づいて１．０〜２．０重量パーセントである。無水マレイン酸グラフト化成分の量は、いくつかの実施形態において、オレフィンインターポリマーの重量に基づいて１．０〜１．６重量パーセントである。
【００５６】
いくつかの実施形態では、ＭＡＨ−ｇ−ＰＥは、０．２ｇ／１０分〜１５ｇ／１０分のメルトインデックス（Ｉ２）を有する。０．２〜１５ｇ／１０分のすべての個々の値および部分範囲は、本明細書に含まれ、本明細書に開示される。例えば、ＭＡＨ−ｇ−ＰＥは、０．２、１、２、３、４、５、６、７、８、９、１０、または１１ｇ／１０分の下限から５、６、７、８、９、１０、１１、１２、１３、１４、または１５ｇ／１０分の上限のメルトインデックスを有し得る。いくつかの実施形態では、ＭＡＨ−ｇ−ＰＥは、１〜１０ｇ／１５分のメルトインデックス（Ｉ２）を有する。いくつかの実施形態では、ＭＡＨ−ｇ−ＰＥは、１〜１０ｇ／１０分のメルトインデックス（Ｉ２）を有する。いくつかの実施形態では、ＭＡＨ−ｇ−ＰＥは、１〜５ｇ／１０分のメルトインデックス（Ｉ２）を有する。
【００５７】
ＭＡＨ−ｇ−ＰＥのグラフトプロセスは、開始剤を分解して、とりわけ、アゾ含有化合物、カルボン酸ペルオキシ酸およびペルオキシエステル、アルキルヒドロペルオキシド、ならびにジアルキルおよびジアシルペルオキシドを含むフリーラジカルを形成することによって開始され得る。これらの化合物およびそれらの特性の多くが記載されている（文献：Ｊ．Ｂｒａｎｄｅｒｕｐ，Ｅ．Ｉｍｍｅｒｇｕｔ，Ｅ．Ｇｒｕｌｋｅ，ｅｄｓ．“Ｐｏｌｙｍｅｒ  Ｈａｎｄｂｏｏｋ，”４ｔｈ  ｅｄ．，Ｗｉｌｅｙ，Ｎｅｗ  Ｙｏｒｋ，１９９９，Ｓｅｃｔｉｏｎ  ＩＩ，ｐｐ．１−７６）。開始剤の分解によって形成される種は、酸素系フリーラジカルであることが好ましい。開始剤は、カルボン酸ペルオキシエステル、ペルオキシケタール、ジアルキルペルオキシド、およびジアシルペルオキシドから選択されることがより好ましい。ポリマーの構造を改質するために一般的に使用されるより好ましい開始剤のいくつかは、参照により本明細書に組み込まれる、米国特許第７，８９７，６８９号のコラム４８、１３行目〜コラム４９、２９行目にわたる表に列挙される。あるいは、ＭＡＨ−ｇ−ＰＥのグラフトプロセスは、熱酸化プロセスによって生成されたフリーラジカルによって開始され得る。
【００５８】
任意に、ＭＡＨ−ｇ−ＰＥは、ラジカルグラフト可能な種を含む様々なグラフト化ポリオレフィンと置換または組み合わされ得る。これらの種は、各々少なくとも１つのヘテロ原子を含む不飽和分子を含む。これらの種としては、無水マレイン酸、マレイン酸ジブチル、マレイン酸ジシクロヘキシル、マレイン酸ジイソブチル、マレイン酸ジオクタデシル、Ｎ−フェニルマレイミド、無水シトラコン酸、無水テトラヒドロフタル酸、無水ブロモマレイン酸、無水クロロマレイン酸、無水ナジック酸、無水メチルナジック酸、無水アルケニルコハク酸、マレイン酸、フマル酸、フマル酸ジエチル、イタコン酸、シトラコン酸、クロトン酸、ならびにこれらの化合物のそれぞれのエステル、イミド、塩、およびディールス−アルダー付加物が挙げられる。
【００５９】
本発明のポリマーブレンドに使用され得るＭＡＨ−ｇ−ＰＥの例には、Ｔｈｅ  Ｄｏｗ  Ｃｈｅｍｉｃａｌ  ＣｏｍｐａｎｙからＡＭＰＬＩＦＹ（商標）ＧＲ２０５のなどのＡＭＰＬＩＦＹ（商標）の商品名で市販されているものが含まれる。
【００６０】
本発明のポリマーブレンドに使用され得るＭＡＨ−ｇ−ＰＥの量は、例えば、ポリマーブレンドに使用されるナノセルロースの量、ポリマーブレンドの所望の特性、ポリマーブレンドから作製される任意のフィルムの所望の特性、そのようなフィルムまたはポリマーブレンドから作製される物品の所望の特性、ポリエチレン中に分散するナノセルロースの能力、および／または他の要因を含むいくつかの要因に依存する。いくつかの実施形態では、ポリマーブレンドは、ブレンドの総重量に基づいて０．５〜５重量パーセントのＭＡＨ−ｇ−ＰＥを含む。ポリマーブレンドは、いくつかの実施形態において、ブレンドの総重量に基づいて０．５〜２．５重量パーセントのＭＡＨ−ｇ−ＰＥセルロースを含む。
【００６１】
ＭＡＨ−ｇ−ＰＥに対するナノセルロースの量は、いくつかの実施形態において重要であり得る。いくつかの実施形態では、ブレンド中のナノセルロースの重量百分率対ブレンド中のＭＡＨ−ｇ−ＰＥの重量百分率の比率は、ブレンドの総重量に基づいて０．８：１〜１．２：１である。ブレンド中のナノセルロースの重量百分率対ブレンド中のＭＡＨ−ｇ−ＰＥの重量百分率の比率は、いくつかの実施形態においてブレンドの総重量に基づいて０．９：１〜１．１：１である。いくつかの実施形態では、ポリマーブレンドは、ブレンドの総重量に基づいて、重量百分率ベースでほぼ同じ量のナノセルロースおよびＭＡＨ−ｇ−ＰＥを含む。
【００６２】
いくつかの実施形態では、ポリマーブレンドは、例えば、酸化防止剤、着色剤、スリップ剤、アンチブロッキング剤、加工助剤、およびそれらの組み合わせを含む、当業者に知られている１つ以上の添加剤をさらに含み得る。いくつかの実施形態では、ポリマーブレンドは、そのような添加剤の最大５重量パーセントを含む。０〜５重量％のすべての個々の値および部分範囲が本明細書に含まれ開示され、例えば、ポリマーブレンド中の添加剤の総量は、０．５、１、１．５、２、２．５、３、３．５、４、または４．５重量％の下限から１、２、３、４、または５重量％の上限までであり得る。
【００６３】
いくつかの実施形態では、本発明のポリマーブレンドは、ナノセルロースが存在しないという点でのみ該ポリマーブレンドと異なるポリマーブレンドの溶融強度より少なくとも１５％高い溶融強度を呈する。いくつかの実施形態では、本発明のポリマーブレンドは、ナノセルロースが存在しないという点でのみ本発明のポリマーブレンドと異なるポリマーブレンドの溶融強度より少なくとも２５％高い溶融強度を呈する。本発明のポリマーブレンドは、いくつかの実施形態において、ナノセルロースが存在しないという点でのみ本発明のポリマーブレンドと異なるポリマーブレンドの溶融強度より少なくとも３０％高い溶融強度を呈する。いくつかの実施形態では、本発明のポリマーブレンドは、ナノセルロースが存在しないという点でのみ本発明のポリマーブレンドと異なるポリマーブレンドの溶融強度より５０％高い溶融強度を呈する。
【００６４】
以下に述べるように、本発明のポリマーブレンドは、フィルム（例えば、インフレーションフィルム、キャストフィルムなど）に組み込まれ／変換され得る。
【００６５】
本発明のポリマーブレンドは、押出機またはフィルム製造に使用される他の装置に供給する前に、所定の量の成分を二軸スクリュー押出機で溶融ブレンドすることによって調製され得る。そのようなポリマーブレンドはまた、押出機またはフィルム製造に使用される他の装置に供給する前に、所定量の成分をタンブルブレンドすることによって調製され得る。いくつかの実施形態では、本発明のポリマーブレンドは、ペレットの形態であり得る。例えば、個々の成分は、本明細書の教示に基づいて、二軸スクリュー押出機または当業者に知られている他の技術を用いて、溶融ブレンドされ、次いでペレットに成形され得る。
【００６６】
本発明のポリマーブレンドは、例えば、単層フィルムおよび多層フィルムを含むいくつかの製品を作製するために使用され得る。したがって、本発明のいくつかの実施形態は、本発明のポリマーブレンドのいずれかを含む単層フィルムに関する。本発明のいくつかの実施形態は、本発明のポリマーブレンドのいずれかを含む多層フィルムに関する。そのような単層フィルムおよび多層フィルムは、概して、本明細書の教示に基づいて当業者に知られている技術を用いて製造されてもよい。
【００６７】
いくつかの実施形態では、本発明のポリマーブレンドから形成されたフィルムは、ＡＳＴＭ  Ｆ−１２４９に従って測定される場合、ナノ結晶セルロースおよび無水マレイン酸グラフト化ポリエチレンが存在しないという点でのみ該ポリマーブレンドと異なるポリマーブレンドから形成されたフィルムの水蒸気透過率より少なくとも１０％低い水蒸気透過率を呈する。本発明のポリマーブレンドから形成されたフィルムは、いくつかの実施形態において、ＡＳＴＭ  Ｆ−１２４９に従って測定される場合、ナノ結晶セルロースおよび無水マレイン酸グラフト化ポリエチレンが存在しないという点でのみ該ポリマーブレンドと異なるポリマーブレンドから形成されたフィルムの水蒸気透過率より少なくとも２５％低い水蒸気透過率を呈する。
【００６８】
いくつかの実施形態では、本発明のポリマーブレンドから形成されたフィルムは、ＡＳＴＭ  Ｄ−１７０８に従って測定される場合、ナノ結晶セルロースおよび無水マレイン酸グラフト化ポリエチレンが存在しないという点でのみ該ポリマーブレンドと異なるポリマーブレンドから形成されたフィルムのヤング弾性率より少なくとも１０％高いヤング弾性率を呈する。
【００６９】
本発明の単層または多層フィルムは、いくつかの実施形態において、１つ以上のそのような物理的特性、および他の物理的特性を呈してもよい。
【００７０】
本発明の実施形態はまた、本明細書に記載されるフィルムのいずれかから形成されたパッケージを提供する。そのようなパッケージの例には、可撓性パッケージ、パウチ、起立パウチ、および既成パッケージまたはパウチが含まれ得る。そのようなパッケージは、本明細書の教示を考慮して当業者に知られている技術を用いて形成され得る。
【００７１】
ここで、本発明のいくつかの実施形態を、以下の実施例において詳細に記載する。
【実施例】
【００７２】
以下の材料を、後述される実施例に使用する。
【００７３】
［表］
2019520433.tif 000002
【００７４】
ＤＯＷＬＥＸ（商標）２０３８．６８Ｇは、Ｔｈｅ  Ｄｏｗ  Ｃｈｅｍｉｃａｌ  Ｃｏｍｐａｎｙから市販されているＬＬＤＰＥである。ＡＭＰＬＩＦＹ（商標）ＧＲ２０５は、Ｔｈｅ  Ｄｏｗ  Ｃｈｅｍｉｃａｌ  Ｃｏｍｐａｎｙから市販されている無水マレイン酸グラフト化ＨＤＰＥである。ＢＩＯＰＬＵＳ−Ｌ  Ｃｒｙｓｔａｌｓは、Ａｍｅｒｉｃａｎ  Ｐｒｏｃｅｓｓ  Ｉｎｃ．から入手可能なリグニン被覆セルロースナノ結晶である。Ａｍｅｒｉｃａｎ  Ｐｒｏｃｅｓｓ  Ｉｎｃ．からの技術データシートによると、ＢＩＯＰＬＵＳ−Ｌ  Ｃｒｙｓｔａｌｓは疎水性であり、４〜５ｎｍの平均粒子幅、５０〜５００ｎｍの平均粒子幅、９３％のセルロース結晶化度（ＸＲＤ）、１．０５ｇ／ｃｍ３（水性ゲル）または１．５０ｇ／ｃｍ３（乾燥粉末）の密度、および〜３から６重量パーセントのリグニン含有量を有する。
【００７５】
いくつかの試料が、表１に特定される通りに溶融配合される。
【００７６】
【表１】
2019520433.tif 000003
【００７７】
本発明の実施例１および２は、本発明のポリマーブレンドの実施形態を表す。上記ブレンドの各々を、表２に示される条件下でＣｏｌｌｉｎ共押出インフレーションフィルムライン（Ｄｒ．Ｃｏｌｌｉｎ  ＧｍｂＨからのＭｏｄｅｌ  ＢＬ１８０／４００）上でフィルムに加工して、単層インフレーションフィルムを形成する（同じ材料を用いて、層Ａ、Ｂ、およびＣ）。
【００７８】
【表２−１】
2019520433.tif 000004
【００７９】
【表２−２】
2019520433.tif 000005
【００８０】
ＡＳＴＭ  Ｄ８８２に従ってフィルムの各々について平均割線係数（１％および２％）を測定し、結果を表３に示す。
【００８１】
【表３】
2019520433.tif 000006
【００８２】
上記のように、単層フィルムの剛性は、１％のナノセルロースの存在および１％のナノセルロースと１％の無水マレイン酸グラフト化ポリエチレンの組み合わせで増加する。特に、このデータは、フィルム中に１％のナノセルロースを添加すると（本発明の実施例１および２）、剛性（ＣＤおよびＭＤの両方の）が２０％以上増加することを示す。より高いモジュラスを特徴とする、より高いフィルム剛性は、単層および多層フィルムの両方をダウンゲージする可能性を提供し、したがってコストを低減する。
【００８３】
フィルムの水蒸気透過率（ＷＶＴＲ）は、１００％の相対湿度および３７．８℃の温度でＭｏｃｏｎ  Ｐｅｒｍａｔｒａｎ  ＷＶＴＲ試験システム（モデル３／３３）を使用して、ＡＳＴＭ  Ｆ−１２４９に従って測定される。酸素透過率（ＯＴＲ）は、１００％の酸素含有率、９０％の相対湿度、および２３℃の温度でＭｏｃｏｎ  Ｏｘｔｒａｎ  ＯＴＲ試験システム（モデル２／２１）を使用して、ＡＳＴＭ  Ｄ３９８５に従って測定される。これらの特性は、フィルムの６インチ×６インチの試料で測定される。各実施例のフィルムの少なくとも３回の測定を行い、平均値を表４に示す。
【００８４】
【表４】
2019520433.tif 000007
【００８５】
表４のデータは、１重量パーセントのナノセルロースおよび無水マレイン酸グラフト化ポリエチレンをフィルム構造に使用する場合（本発明の実施例２）のＷＶＴＲの改善を示す。改善は、比較例Ａに比べて約１６％である。背景として、この測定方法の標準偏差は２％未満である。また、３％の改善が、比較例Ａに対して本発明の実施例２で観察される。
【００８６】
ポリマーブレンドの溶融強度も、上述のように測定される。結果を図１に示す。図１は、１重量パーセントのナノセルロースおよび１重量パーセントの無水マレイン酸グラフト化ポリエチレンをフィルム構造に使用する場合（本発明の実施例２）、４０％以上の改善が、溶融強度レオロジーデータ上で得られ得ることを示す。溶融強度は、インフレーションフィルムプロセス中の気泡安定性にとって重要な特性である。溶融強度はまた、それがネックインを最小にするのに役立ち得る押出コーティングなどの他の用途にとって重要な特性である。
【００８７】
フィルムの光学特性も測定される。透明度は、ＡＳＴＭ  Ｄ１７４６に従って決定される。４５°での光沢度は、ＡＳＴＭ  Ｄ２４５７に従って決定される。ヘイズは、ＡＳＴＭ  Ｄ１００３に従って決定される。表５のデータは、１重量％の無水マレイン酸グラフト化ポリエチレンの存在が、ポリエチレンマトリックス内のナノセルロースの分散を助け（本発明の実施例２）、したがってほとんどの光学特性を対照試料（比較例Ａ）と同様のレベルに改善することを示している。
【００８８】
【表５】
2019520433.tif 000008
【図１】
2019520433.tif 000009
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
ポリマーブレンドであって、
ポリエチレンと、
前記ブレンドの総重量に基づいて前記ブレンドの０．５〜５重量パーセントを構成するナノセルロースと、
前記ブレンドの総重量に基づいて前記ブレンドの０．５〜５重量パーセントを構成する無水マレイン酸グラフト化ポリエチレンと、を含む、ポリマーブレンド。
【請求項２】
前記ナノセルロースが、ナノ結晶セルロースを含む、請求項１に記載のポリマーブレンド。
【請求項３】
前記ナノセルロースが、リグニンで少なくとも部分的に被覆される、請求項１または請求項２に記載のポリマーブレンド。
【請求項４】
前記ポリマーブレンドが、前記ブレンドの総重量に基づいて０．５〜２．５重量パーセントのナノセルロースを含む、請求項１〜３のいずれかに記載のポリマーブレンド。
【請求項５】
前記ポリマーブレンドが、前記ブレンドの総重量に基づいて０．５〜２．５重量パーセントの無水マレイン酸グラフト化ポリエチレンを含む、請求項１〜４のいずれかに記載のポリマーブレンド。
【請求項６】
前記ブレンド中のナノセルロースの重量百分率対前記ブレンド中の無水マレイン酸グラフト化ポリエチレンの重量百分率の比率が、０．８：１〜１．２：１である、請求項１〜５のいずれかに記載のポリマーブレンド。
【請求項７】
前記ポリマーブレンドから形成されたフィルムは、以下の1つ以上を示す、（１）ＡＳＴＭ  Ｆ−１２４９に従って測定される場合、ナノセルロースが存在しないという点でのみ前記ポリマーブレンドと異なるポリマーブレンドから形成されたフィルムの水蒸気透過率より、少なくとも１０％低い水蒸気透過率を呈する、（２）ＡＳＴＭ  Ｄ−１７０８に従って測定される場合、ナノセルロースが存在しないという点でのみ前記ポリマーブレンドと異なるポリマーブレンドから形成されたフィルムのヤング弾性率より、少なくとも１０％高いヤング弾性率を呈する、およびまたは（３）ナノセルロースが存在しないという点でのみ前記ポリマーブレンドと異なるポリマーブレンドの溶融強度より、少なくとも１５％高い溶融強度を呈する、請求項１〜６のいずれかに記載のポリマーブレンド。
【請求項８】
請求項１〜７のいずれかに記載のポリマーブレンドを含む単層フィルム。
【請求項９】
少なくとも１つの層が、請求項１〜７のいずれかに記載のポリマーブレンドを含む、多層フィルム。
【請求項１０】
請求項９に記載の多層フィルムを含むパッケージ。
【国際調査報告】
2019520433.tif 000010
2019520433.tif 000011